(57)【要約】【課題】  高容量で安全性に優れた筒形非水電解液一次電池を提供する。【解決手段】  筒形の外装缶と電池蓋により形成された空間内に巻回電極体および非水電解液を有する筒形非水電解液一次電池であって、外装缶と電池蓋とが溶接により封止されており、巻回電極体の上側または下側において、電気絶縁性のフィルムが配置されることにより、少なくとも巻回電極体の最外周のセパレータが、巻回電極体の巻回中心側に向かって折り曲げられていることを特徴とする筒形非水電解液一次電池により、上記課題を解決する。【選択図】  図１
2008192524.tif 000002
【特許請求の範囲】
【請求項１】
二酸化マンガンまたはフッ化黒鉛を含有する正極合剤層を集電体の両面に有する正極、リチウムまたはリチウム合金を含有する負極、およびセパレータを巻回してなり、最外周にセパレータが配置されている巻回電極体と、非水電解液とを、有底筒形の外装缶と、絶縁パッキングを介して端子体が取り付けられた電池蓋とにより形成された空間内に有する筒形非水電解液一次電池であって、
上記外装缶と上記電池蓋とが溶接により封止されており、
上記外装缶および上記電池蓋が負極の電位を有し、上記端子体が正極の電位を有しており、
上記巻回電極体の上側の、少なくとも、上記巻回電極体側面における最外周側の正極が最外周側の負極からはみ出している部分に相当する位置の下端から、上記巻回電極体上面における最外周側の正極の集電体の位置する箇所までが、電気絶縁性のフィルムで覆われていることにより、少なくとも最外周に位置するセパレータが、上記巻回電極体の上面において、上記巻回電極体の巻回中心側に向かって折り曲げられているか、または、
上記巻回電極体の下側の、少なくとも、上記巻回電極体側面における最外周側の正極が最外周側の負極からはみ出している部分に相当する位置の上端から、上記巻回電極体下面における最外周側の正極の集電体の位置する箇所までが、電気絶縁性のフィルムで覆われていることにより、少なくとも最外周に位置するセパレータが、上記巻回電極体の下面において、上記巻回電極体の巻回中心側に向かって折り曲げられていることを特徴とする筒形非水電解液一次電池。
【請求項２】
巻回電極体の上側の、少なくとも、上記巻回電極体側面における最外周側の正極が最外周側の負極からはみ出している部分に相当する位置の下端から、上記巻回電極体上面における最外周側の正極の集電体の位置する箇所までが、電気絶縁性のフィルムで覆われていることにより、少なくとも最外周に位置するセパレータが、上記巻回電極体の上面において、上記巻回電極体の巻回中心側に向かって折り曲げられており、かつ
上記巻回電極体の下側の、少なくとも、上記巻回電極体側面における最外周側の正極が最外周側の負極からはみ出している部分に相当する位置の上端から、上記巻回電極体下面における最外周側の正極の集電体の位置する箇所までが、電気絶縁性のフィルムで覆われていることにより、少なくとも最外周に位置するセパレータが、上記巻回電極体の下面において、上記巻回電極体の巻回中心側に向かって折り曲げられている請求項１に記載の筒形非水電解液一次電池。
【請求項３】
巻回電極体の側面全面が電気絶縁性のフィルムで覆われている請求項２に記載の筒形非水電解液一次電池。
【発明の詳細な説明】
【技術分野】
【０００１】
本発明は、筒形の非水電解液一次電池に関し、更に詳しくは、高容量で安全性に優れた筒形非水電解液一次電池に関するものである。
【背景技術】
【０００２】
筒形非水電解液一次電池としては、リチウムなどを活物質とする負極と、正極とを、セパレータを介して積層したり、更にこれを巻回したりして形成された電極体を、外装缶に挿入し、電池蓋により外装缶の開口部をクリンプ封止することによって構成されたものが一般的である（例えば、特許文献１）。
【０００３】
この種の電池は、負極活物質にリチウムなどを用いていることから、例えばアルカリ電解液を有する電池に比べて高エネルギー密度であり、かつ長期間の使用に適用し得ることもあって、種々の用途に用いられている。
【０００４】
また、近年の電池に対しては高容量化が強く望まれており、このような要求に応えるべく、電池蓋の周縁と外装缶の開口部の内周縁とを溶接することで封止を行う方式の電池が展開されている（例えば、特許文献２）。このような方式で封止する電池では、その内容積の多くの部分を電極体で構成することが可能となるため、高容量化も可能となる。
【０００５】
【特許文献１】特開平３−１２２９７０号公報
【特許文献２】特開平１１−２７３６９２号公報
【発明の開示】
【発明が解決しようとする課題】
【０００６】
ところで、上記のような筒形非水電解液一次電池は、例えば、電池蓋には絶縁パッキングを介して端子体が取り付けられており、外装缶および電池蓋は電極体の負極と接続されて負極の電位を有し、端子体は電極体の正極と接続されて正極の電位を有するものが知られている。そして、正極については、二酸化マンガンやフッ化黒鉛を活物質に用い、その幅を負極よりも広くして、巻回構造の電極体（巻回電極体）とすることが通常であるが、このような正極は放電に伴って膨張する。その際、巻回電極体は、その径方向には外装缶によって固定されているため、正極は幅方向（電池の上方向）に膨張することとなる。
【０００７】
特許文献１に開示されているようなクリンプ封止を行った電池であれば、上記の正極の膨張をクリンプ封止部の下端部であるグルービング部で抑えることができるため、実際には、正極の膨張を小さく抑えることができる。
【０００８】
一方、特許文献２に開示されているような電池蓋の周縁と外装缶の開口部の内周縁とを溶接することで封止した電池では、電池の上方向への正極の膨張を抑えることができない。通常は、セパレータの幅を正極よりも広くしているため、セパレータが巻回電極体の巻回中心側に折り曲げておくことで正極の上面を覆うことができ、また、巻回電極体の上面と電池蓋との間には、絶縁板を配置しているため、膨張した正極と負極の電位を有する電池蓋との接触による短絡の発生は生じない。
【０００９】
しかし、電池作製時に巻回電極体の上面のセパレータが蛇腹状などに折れ曲がり、巻回電極体の上面を十分に覆うことができない場合には、正極の膨張によってセパレータから正極が露出し、負極の電位を有する外装缶と接触して短絡が生じる虞がある。
【００１０】
また、巻回電極体の最外周にセパレータが位置する場合には、電池作製の際の巻回電極体を外装缶に挿入する工程において、巻回電極体が外装缶に接することで、セパレータに傷つきや破れが生じたり、セパレータが外側にめくれたりすることがあり、この場合、特に巻回電極体の最外周側の正極が外装缶などと接触して短絡が生じる虞もある。
【００１１】
本発明は上記事情に鑑みてなされたものであり、その目的は、高容量で安全性に優れた筒形非水電解液一次電池を提供することにある。
【課題を解決するための手段】
【００１２】
上記目的を達成し得た本発明の筒形非水電解液一次電池は、二酸化マンガンまたはフッ化黒鉛を含有する正極合剤層を集電体の両面に有する正極、リチウムまたはリチウム合金を含有する負極、およびセパレータを巻回してなり、最外周にセパレータが配置されている巻回電極体と、非水電解液とを、有底筒形の外装缶と、絶縁パッキングを介して端子体が取り付けられた電池蓋とにより形成された空間内に有する筒形非水電解液一次電池であって、上記外装缶と上記電池蓋とが溶接により封止されており、上記外装缶および上記電池蓋が負極の電位を有し、上記端子体が正極の電位を有しており、上記巻回電極体の上側の、少なくとも、上記巻回電極体側面における最外周側の正極が最外周側の負極からはみ出している部分に相当する位置の下端から、上記巻回電極体上面における最外周側の正極の集電体の位置する箇所までが、電気絶縁性のフィルムで覆われていることにより、少なくとも最外周に位置するセパレータが、上記巻回電極体の上面において、上記巻回電極体の巻回中心側に向かって折り曲げられているか、または、上記巻回電極体の下側の、少なくとも、上記巻回電極体側面における最外周側の正極が最外周側の負極からはみ出している部分に相当する位置の上端から、上記巻回電極体下面における最外周側の正極の集電体の位置する箇所までが、電気絶縁性のフィルムで覆われていることにより、少なくとも最外周に位置するセパレータが、上記巻回電極体の下面において、上記巻回電極体の巻回中心側に向かって折り曲げられていることを特徴とするものである。
【００１３】
電池の放電に伴う正極の膨張に起因する短絡は、主に巻回電極体の最外周側の正極の膨張によって生じる。本発明の筒形非水電解液一次電池では、巻回電極体の上側において上記のように電気絶縁性のフィルムを配置して、巻回電極体の少なくとも最外周に位置するセパレータを、巻回電極体の上面において巻回電極体の巻回中心側に向かって折り曲げており、これにより、巻回電極体の最外周側の正極の上面部分をセパレータで確実に覆うことができるため、巻回電極体の最外周側の正極の膨張に起因する短絡の発生を防止して、安全性を高めることができる。
【００１４】
また、本発明の筒形非水電解液一次電池では、巻回電極体の下側において上記のように電気絶縁性のフィルムを配置して、巻回電極体の少なくとも最外周に位置するセパレータを、巻回電極体の下面において巻回電極体の巻回中心側に向かって折り曲げることにより、巻回電極体を外装缶に挿入する際に、巻回電極体の最外周に位置するセパレータの巻回電極体下側の箇所と外装缶との接触を防止して、セパレータの傷つきや破れ、外側へのめくれを抑制することができるため、かかるセパレータの傷つきや破れ、外側へのめくれに起因する短絡の発生を防止して、安全性を高めることができる。
【００１５】
更に、複数の筒形非水電解液一次電池を使用する機器において、そのうちの一部の電池を逆接続したり、他に主電源を持つ機器のバックアップ用電源などとして筒形非水電解液一次電池を使用した際に主電源から漏れ電流が生じたりすることで、筒形非水電解液一次電池が充電されてしまった場合には、負極の電位を有する箇所（例えば外装缶）にＬｉ（リチウム）が析出してデンドライトが生じ、これが正極（特に巻回電極体の最外周側の正極のうち、最外周の負極からはみ出した部分）と接触することによっても短絡が生じることがある。しかし、本発明の筒形非水電解液一次電池では、巻回電極体側面の上端または下端に電気絶縁性のフィルムを配置しているため、上記のようなリチウムデンドライトによる短絡の発生も防止して、安全性を高めることができる。
【００１６】
また、本発明の筒形非水電解液一次電池では、外装缶と電池蓋とが溶接により封止される構成とすることで、電池の内容積のうち巻回電極体を収容可能な部分の容積を大きくして、高容量化を達成することもできる。
【００１７】
なお、本発明に係る「電気絶縁性のフィルム」とは、絶縁抵抗が１００ＭΩ以上となるような抵抗特性を有するフィルムを意味している。
【発明の効果】
【００１８】
本発明によれば、高容量で安全性に優れた筒形非水電解液一次電池を提供できる。
【発明を実施するための最良の形態】
【００１９】
図１に、本発明の筒形非水電解液一次電池の一例を表す縦断側面図を示す。図１において、筒形非水電解液一次電池１は、上方開口部を有する有底円筒状の外装缶２と、外装缶２内に装填された正極４と負極５とをセパレータ６を介して巻回してなる巻回電極体３と、非水電解液（以下、単に「電解液」という場合がある）と、外装缶２の上方開口部を封止する電池蓋７を有している。言い換えれば、図１の筒形非水電解液一次電池１は、外装缶２と外装缶２の上方開口部を封止する電池蓋７とで囲まれる空間内に、正極４と負極５とをセパレータ６を介して巻回してなる巻回電極体３や電解液といった発電要素を有するものである。外装缶２は、鉄（好ましくは、Ｎｉメッキなどのメッキを施した鉄板）やステンレス鋼などを素材とし、外装缶２の形状としては、円筒形や角筒形などの筒形が挙げられる。
【００２０】
外装缶２の上方開口部には電池蓋７が配されており、電池蓋７は、外装缶２の上方開口部の内周縁に溶接されることにより、外装缶２と電池蓋７とで密閉空間を形成している。本発明の電池ではこのような封止構造を採用することで、電池の内容積のうち巻回電極体を収容可能な部分の容積を大きくして、高容量化を達成している。外装缶と電池蓋との溶接は、例えばレーザー溶接法により行うことが好ましい。
【００２１】
電池蓋７には、その中央部に開設された開口に、ポリプロピレンなどのポリオレフィンなどを素材とする絶縁パッキング８を介して装着された端子体９が設置されている。また、電池蓋７の下部にはポリプロピレンなどのポリオレフィンなどを素材とする絶縁板１０が配置されており、該絶縁板１０は、円盤状のベース部１１の周縁に環状の側壁１２を立設した上向きに開口する丸皿形状に形成されていて、ベース部１１の中央にはガス通口１３が開設されている。
【００２２】
電池内圧が急激に上昇したときの対策として、電池蓋７または外装缶２の缶底２ａには、薄肉部（ベント）を設けることができる。正極４と端子体９の下面とは、正極リード体１４で接続されており、端子体９は正極の電位を有している。また、負極５に取り付けられた負極リード体１５は、外装缶２の缶底２ａ内面に溶接されており、外装缶２および電池蓋７は負極の電位を有している。
【００２３】
図２に、本発明の電池に係る巻回電極体３の一例の断面要部拡大図を示す。図２に示すように、巻回電極体３に係る正極４は、正極集電体４１の両面に、正極活物質を含む正極合剤層４０、４１が形成されることで構成されている。そして、巻回電極体３では、その上側の、巻回電極体３側面における最外周側の正極４が最外周側の負極５からはみ出している部分に相当する位置の下端（図中Ａ）から、巻回電極体３上面における最外周側の正極４の集電体４１の位置する箇所（図中Ｂ）までを含む部分が、電気絶縁性のフィルム１６で覆われており、これにより、少なくとも最外周に位置するセパレータ６が、巻回電極体３の上面において、巻回電極体３の巻回中心側に向かって折り曲げられている。このような構造の巻回電極体３を用いることにより、電池の放電に伴って生じる正極の膨張に起因する短絡の発生を抑制することができ、また、電池が充電されてしまうことでリチウムデンドライトが析出した場合に生じ得る短絡の発生も抑制することができる。
【００２４】
また、図２に示す巻回電極体３では、その下側の、巻回電極体３側面における最外周側の正極４が最外周側の負極５からはみ出している部分に相当する位置の上端（図中Ｃ）から、巻回電極体３下面における最外周側の正極４の集電体４１の位置する箇所（図中Ｄ）までを含む部分が、電気絶縁性のフィルム１６で覆われており、これにより、少なくとも最外周に位置するセパレータ６が、巻回電極体３の下面において、巻回電極体３の巻回中心側に向かって折り曲げられている。このような構造の巻回電極体３を用いることにより、電池製造時に生じ得る巻回電極体最外周に位置するセパレータの傷つきや破れ、外側へのめくれを防止して、短絡の発生を抑制することができ、また、電池が充電されてしまうことでリチウムデンドライトが析出した場合に生じ得る短絡の発生も抑制することができる。
【００２５】
本発明の電池では、電気絶縁性フィルムを上記のように配置することで、少なくとも最外周のセパレータが、巻回電極体の上面または下面のいずれかにおいて、巻回電極体の巻回中心側に向かって折り曲げられていればよいが、図２に示すように、巻回電極体の上面と下面との両方において、少なくとも最外周のセパレータが巻回電極体の巻回中心側に向かって折り曲げられていることが好ましく、この場合には、より安全性に優れた電池とすることができる。
【００２６】
また、巻回電極体の上面においては、電気絶縁性のフィルムは、少なくとも、巻回電極体側面における最外周側の正極が最外周側の負極からはみ出している部分に相当する位置の下端から、巻回電極体上面における最外周側の正極の集電体の位置する箇所までを覆っていればよいが、例えば、巻回電極体上面における最外周側の正極の集電体の位置する箇所を超えて、更に巻回中心側の部分も覆っていてもよいし、図２に示すように、巻回電極体側面における最外周側の正極が最外周側の負極からはみ出している部分に相当する位置の下端よりも下側まで覆っていてもよい。よって、巻回電極体上面においては、最外周のセパレータ以外のセパレータ（例えば、図２に示すように最外周側のセパレータよりも１周内側のセパレータ）も、電気絶縁性のフィルムによって巻回電極体の巻回中心側に向かって折り曲げられていてもよい。
【００２７】
加えて、巻回電極体の下面においては、電気絶縁性のフィルムは、少なくとも、巻回電極体側面における最外周側の正極が最外周側の負極からはみ出している部分に相当する位置の上端から、巻回電極体下面における最外周側の正極の集電体の位置する箇所までを覆っていればよいが、例えば、巻回電極体下面における最外周側の正極の集電体の位置する箇所を超えて、更に巻回中心側の部分も覆っていてもよいし、図２に示すように、巻回電極体側面における最外周側の正極が最外周側の負極からはみ出している部分に相当する位置の上端よりも上側まで覆っていてもよい。よって、巻回電極体下面においては、最外周のセパレータ以外のセパレータ（例えば、図２に示すように最外周側のセパレータよりも１周内側のセパレータ）も、電気絶縁性のフィルムによって巻回電極体の巻回中心側に向かって折り曲げられていてもよい。
【００２８】
図３には、本発明の電池に係る巻回電極体３の他の例の断面要部拡大図を示している。図３に示す巻回電極体３では、その側面全面が電気絶縁性のフィルム１６で覆われている（すなわち、巻回電極体の上面における最外周側の正極の集電体の位置する箇所から、巻回電極体側面全面を含み、巻回電極体の下面における最外周側の正極の集電体の位置する箇所までが、電気絶縁性のフィルムで覆われている）。このような構造の巻回電極体３であれば、１枚の電気絶縁性のフィルム１６で巻回電極体の上面および下面の所定箇所までを覆うことができるため、巻回電極体３の生産性、ひいては筒形非水電解液一次電池の生産性を高めることができる。また、図３に示す構造の巻回電極体を用いることで、巻回電極体を外装缶に挿入する際の最外周のセパレータの傷つきや破れ、外側へのめくれをより良好に防止でき、更に、リチウムデンドライトが発生した場合の短絡の発生もより良好に抑制することができる。
【００２９】
また、電気絶縁性のフィルムにより巻回電極体の巻回中心側に向かって折り曲げられたセパレータは、電気絶縁性のフィルムと同様に、巻回電極体の上面および下面における最外周側の正極の集電体の位置する箇所を超えていることが好ましく、巻回電極体の上面および下面における最外周側の正極全てを覆っていることがより好ましい。
【００３０】
次に、本発明の非水電解液一次電池の各構成の詳細を説明する。
【００３１】
＜正極＞
正極としては、例えば、正極活物質に、導電助剤やバインダを配合し、必要に応じて水などを添加してなる正極合剤（スラリー）を、ロールなどを用いて圧延するなどして予備シート化し、これを乾燥・粉砕したものを再度ロール圧延などしてシート形状に成形したものを、集電体の片面または両面に重ね、プレスなどにより正極合剤シートと集電体とを一体化して、集電体の片面または両面に正極合剤シートからなる層（正極合剤層）を形成したものが使用できる。
【００３２】
具体的には、例えば、集電体が、２枚の正極合剤シートよりも数ｍｍ内側にくるようにして三者を重ね合わせ、巻回始端部となる長さ方向の端部から３〜１０ｍｍの部分をプレスすることでシート状正極を製造できる。なお、作業上の観点からは、巻回電極体の作製に先立って、２枚の正極合剤シートと正極集電体とを一体化しておくことが好ましいが、独立した２枚の正極合剤シートとを、巻回電極体の巻回時に一体化しても構わず、このような製法によっても特性上は特に問題はない。
【００３３】
なお、本発明に係る正極は、上記の製法により製造されたものに限定されず、他の製法により製造されたものであってもよい。例えば、正極合剤スラリーを集電体の片面または両面に塗布して乾燥し、必要に応じてプレス処理などを施して集電体上に正極合剤層を形成する製法により製造された正極でもよい。
【００３４】
正極活物質としては、二酸化マンガンまたはフッ化黒鉛が用いられる。導電助剤としては、例えば、黒鉛、カーボンブラック（ケッチェンブラックなど）、アセチレンブラックなどが挙げられ、これらを１種単独で用いる他、２種以上を併用してもよい。バインダとしては、ポリテトラフルオロエチレン（ＰＴＦＥ）、ポリフッ化ビニリデン（ＰＶＤＦ）などのフッ素樹脂；ゴム系バインダ；などが使用できる。なお、ＰＴＦＥ、ＰＶＤＦなどのフッ素樹脂の場合、ディスパージョンタイプのものでもよいし、粉末状のものでもよいが、ディスパージョンタイプのものが特に好適である。
【００３５】
正極に係る正極合剤層においては、例えば、正極活物質の含有量を９２〜９７質量％、導電助剤の含有量を２〜４質量％、およびバインダの含有量を１〜４質量％とすることが好ましい。また、正極合剤層の厚み（集電体の両面に形成されている場合は、片面当たりの厚み）は、例えば、５０〜１５００μｍであることが好ましい。
【００３６】
正極に係る正極合剤層の密度は、例えば、２．１〜２．８ｇ／ｃｍ３であることが好ましい。なお、本明細書でいう正極合剤層の密度は、乾燥状態の正極合剤層の体積と重量によって求められる値である。
【００３７】
非水電解液一次電池の負荷特性（特に中負荷での放電特性）を向上させる観点からは、導電助剤に、ＢＥＴ比表面積が４００〜２０００ｍ２／ｇのカーボンブラック（特にケッチェンブラック）を用い、正極合剤層における上記導電助剤の含有量を２．０〜４．０質量％とし、更に正極合剤層の密度を２．２〜２．７ｇ／ｃｍ３とすることがより好ましい。
【００３８】
なお、本明細書でいう導電助剤のＢＥＴ比表面積は、多分子吸着の理論式であるＢＥＴ式を用いて、表面積を測定、計算したもので、活物質の表面と微細孔の比表面積である。また、後記の実施例におけるカーボンブラックのＢＥＴ比表面積の測定には、窒素吸着法による比表面積測定装置（Ｍｏｕｎｔｅｃｈ社製「Ｍａｃｓｏｒｂ  ＨＭ  ｍｏｄｅｌ−１２０１」）を用いた。
【００３９】
正極に用いる集電体としては、例えば、ＳＵＳ３１６、ＳＵＳ４３０、ＳＵＳ４４４などのステンレス鋼を素材とするものが挙げられ、その形態としては、平織り金網、エキスパンドメタル、ラス網、パンチングメタル、箔（板）などが例示できる。集電体の厚みは、例えば、０．１〜０．４ｍｍであることが好ましい。
【００４０】
正極集電体の表面には、ペースト状の導電材を塗布しておくことが望ましい。正極集電体として立体構造を有する網状のものを用いた場合も、金属箔やパンチングメタルなどの本質的に平板からなる材料を用いた場合と同様に、導電材の塗布により集電効果の著しい改善が認められる。これは、網状の集電体の金属部分が正極合剤層と直接的に接触する経路のみならず、網目内に充填された導電材を介しての経路が有効に利用されていることによるものと推定される。
【００４１】
導電材としては、例えば、銀ペーストやカーボンペーストなどを用いることができる。特にカーボンペーストは、銀ペーストに比べて材料費が安く済み、しかも銀ペーストと略同等の接触効果が得られるため、非水電解液一次電池の製造コストの低減化を図る上で好適である。導電材のバインダとしては、水ガラスやイミド系のバインダなどの耐熱性の材料を用いることが好ましい。これは正極合剤層中の水分を除去する際に２００℃を超える高温で乾燥処理するためである。
【００４２】
＜負極＞
負極としては、図１に示すようなシート状負極が挙げられ、このシート状負極は、例えば、負極活物質である金属リチウム箔と、負極集電体である金属箔とで構成することができる。また、金属リチウム箔のみで負極を構成してもよい。金属リチウム箔の材料としては金属リチウムのみならず、リチウム−アルミニウムなどのリチウム合金を挙げることができる。金属リチウム箔の厚みとしては、例えば、０．１５〜０．４ｍｍであることが好ましい。
【００４３】
負極集電体の素材としては、銅、ニッケル、鉄、ステンレスなどを挙げることができる。負極集電体の厚み分だけ外装缶の内部体積が減少するため、負極集電体の厚み寸法は可及的に小さいことが好ましく、具体的には、例えば、０．１ｍｍ以下とすることが推奨される。すなわち、負極集電体が厚すぎると、負極活物質である金属リチウム箔などの仕込み量を少なくせざるを得ず、電池容量の低下を招く虞がある。また、負極集電体が薄すぎると、破れやすくなるため、負極集電体の厚みは、０．００５ｍｍ以上とすることが望ましい。また、負極集電体は、その幅が金属リチウム箔の幅と同じか、それよりも広いことが好ましく、また、その面積が片面に配置される金属リチウム箔の面積の１００〜１３０％であることが好ましい。負極集電体の面積を上記のようにすることによって、負極集電体の幅が金属リチウム箔の幅と同じかまたは広く、長さが長くなるため、負極集電体の周囲に沿って金属リチウム箔が切れて電気的接続が断たれることを防ぐことができる。
【００４４】
＜電解液＞
本発明の筒形非水電解液一次電池に係る電解液としては、有機溶媒などの非水系溶媒に電解質としてＬｉＰＦ６、ＬｉＣｌＯ４、ＬｉＣＦ３ＳＯ３などを溶解して調製したものが挙げられる。その溶媒としてはエチレンカーボネート、プロピレンカーボネートなどの環状エステルにジメトキシエタンなどの鎖状エーテル、ジメチルカーボネートなどの鎖状エステルを混合したものが例示できる。電解液中の電解質の濃度としては０．３〜１．５ｍｏｌ／ｌが好ましい。
【００４５】
＜電気絶縁性のフィルム＞
電気絶縁性のフィルムの素材としては、電気絶縁性を有しており、電池内において分解したり電解液に溶解したりせず、安定にフィルム形状を保ち得る樹脂であれば特に制限はないが、ＰＥ、ＰＰなどのポリオレフィンが好ましい。電気絶縁性のフィルムは、内部に孔を有しないものでもよく、孔を有するものでもよいが、孔を有する場合には、その空孔率は１０％以下であることが好ましい。
【００４６】
電気絶縁性のフィルムの厚みは、その機能をより有効に発揮させる観点から、１０μｍ以上であることが好ましく、２０μｍ以上であることがより好ましい。ただし、電気絶縁性のフィルムをあまり厚くしても、その効果が飽和し、却って電池内での電気絶縁性フィルムの占有体積が増大してしまうため、その厚みは、１００μｍ以下であることが好ましく、５０μｍ以下であることがより好ましい。
【００４７】
＜セパレータ＞
セパレータとしては、従来公知の非水電解液一次電池に採用されている微孔性フィルム製のセパレータや不織布製のセパレータが適用できる。
【００４８】
セパレータとなる微孔性フィルムを構成する樹脂としては、例えば、ポリエチレン（ＰＥ）、ポリプロピレン（ＰＰ）などのポリオレフィンなどが挙げられる。このような微孔性フィルムの市販品としては、例えば、旭化成株式会社製「ハイポア」（商品名）、東燃化学社製「セティーラ」（商品名）などが挙げられる。
【００４９】
また、セパレータとなる不織布としては、例えば、ポリエチレン（ＰＥ）、ポリプロピレン（ＰＰ）などのポリオレフィンなどを素材とし、公知の各種製法で製造されたものを用いることができる。
【００５０】
更に、上記微孔性フィルムと上記不織布とを積層した構造のセパレータを用いてもよい。
【００５１】
セパレータの厚みは、例えば、好ましくは１０μｍ以上、より好ましくは２０μｍ以上であって、好ましくは１００μｍ以下、より好ましくは５０μｍ以下である。また、セパレータの空孔率は、例えば、好ましくは２０％以上、より好ましくは３０％以上であって、好ましくは６０％以下、より好ましくは５０％以下である。
【００５２】
なお、本発明の筒形非水電解液一次電池を説明するに当たり、図１〜図３を参照したが、これらの図面は、本発明の電池の一例を示すものに過ぎず、本発明の電池はこれらの図面に図示したものに限定される訳ではない。また、図１〜図３は、本発明の電池の構成を説明するためのものであって、そのサイズなどは必ずしも正確ではない。
【００５３】
本発明の筒形非水電解液一次電池は、安全性に優れており、しかも容量が大きいため、このような特性を生かして、住宅用火災警報器の電源用途や、ガス、電気、水道などの各種メーターの電源用途などを始めとして、従来公知の筒形非水電解液一次電池が適用されている各種用途に適用することができる。
【実施例】
【００５４】
以下、実施例に基づいて本発明を詳細に述べる。ただし、下記実施例は、本発明を制限するものではなく、前・後記の趣旨を逸脱しない範囲で変更実施をすることは、全て本発明の技術的範囲に包含される。この実施例においては、筒形非水電解液一次電池として、外径：１７ｍｍ、高さ：４５ｍｍの円筒形非水電解液一次電池を例に挙げて説明する。なお、本実施例で使用する「％」は、特に断らない限り質量基準（質量％）である。
【００５５】
実施例１
実施例１の筒形非水電解液一次電池について、［正極の作製］、［負極の作製］、［巻回電極体の作製］、［電池組み立て］、［後処理（予備放電、エージング）］の順に説明する。
【００５６】
［正極の作製］
まず、以下の手順で、正極合剤（質量比で、固形分：水分＝１００：３０のもの）を調製した。ＢＥＴ比表面積が１０００ｍ２／ｇのカーボンブラック：３％と二酸化マンガン（東ソー社製）：９２％とを、プラネタリーミキサーを用いて乾式で５分間混合した後、水を固形分の２０％（質量比）となるように添加して５分間混合した。ＰＴＦＥディスパージョン（ダイキン工業社製「Ｄ−１」）を、固形分が、正極合剤の固形分で５％に当たる量だけ用意し、これを残りの水で希釈して、上記の混合物に添加し、５分間混合して正極合剤を得た。
【００５７】
上記の正極合剤を、直径：２５０ｍｍの２本ロールを用い、ロール温度を１２５±５℃に調整し、プレス圧：７トン／ｃｍ、ロール間隔：０．４ｍｍ、回転速度：１０ｒｐｍの条件で、ロール圧延してシート化した。ロールを通過した正極合剤（予備シート）を１０５±５℃で残水分が２％以下になるまで乾燥した。次いで乾燥後の予備シートを粉砕機を用いて粉砕した後、再度ロールによるシート化を行った。ロールの間隔は０．６±０．０５ｍｍに調整し、ロール温度：１２５±１０℃、プレス圧：７トン／ｃｍ、回転速度：１０ｒｐｍの条件でシート化して正極合剤層とするための正極合剤シートを得た。得られた正極合剤シートは、厚みが１．０ｍｍで、外装缶内径の５．９％に相当する。また、正極合剤シートの密度は２．５ｇ／ｃｍ３であり、上記手法により求めた空隙率は、４２％であった。この正極合剤シートを裁断して、幅：３８ｍｍ、長さ：５１ｍｍの内周用の正極合剤シートと、幅：３８ｍｍ、長さ：６２ｍｍの外周用の正極合剤シートを得た。
【００５８】
正極集電体には、ステンレス鋼（ＳＵＳ３１６）製のエキスパンドメタルを用いた。このエキスパンドメタルを、幅：３８ｍｍ、長さ：５６ｍｍに切断し、長さ方向の中央部に、厚み：０．１ｍｍ、幅；３ｍｍのステンレス鋼製のリボンを正極リード体として抵抗溶接により取り付けた。更にこのエキスパンドメタルに、カーボンペースト（日本黒鉛社製）を、網の目をつぶさない程度に塗布した後、１０５±５℃の温度で乾燥して正極集電体とした。なお、カーボンペーストの塗布量は、乾燥後の塗布量で５ｍｇ／ｃｍ２となるようにした。
【００５９】
次に、内周用の正極合剤シートと外周用の正極合剤シートの間に正極集電体を介在させた状態で、長さ方向の片端部のみを固定して三者を一体化した。具体的には、内周用の正極合剤シートと外周用の正極合剤シートを、長さ方向の片端を揃えると共に、正極集電体の端部が、２枚の正極合剤シートの、両者を揃えた片端部からはみ出ないようにセットし、その状態で、２枚の正極合剤シートの、両者を揃えた片端部から５ｍｍの箇所をプレスにより圧着することで、三者を一体化した。その後、２枚の正極合剤シートと正極集電体とを一体化したものを２５０±１０℃で６時間熱風乾燥して、幅が３８ｍｍのシート状正極を得た。
【００６０】
［負極の作製］
幅３７ｍｍ、厚さ０．３ｍｍのリチウム箔を４６ｍｍと９６ｍｍに切断し、短尺側の箔の一端から１０ｍｍずらし、３６ｍｍを長尺側の箔と重ねて圧着して、負極を得た。負極リード体は、厚さ０．１ｍｍ、幅３ｍｍ、長さ２５ｍｍのニッケルリボンの一端をエンボス加工してなるものとし、２枚の箔の間に挟んで圧着して固定した。
【００６１】
［巻回構造の電極体の作製］
セパレータとして、幅：４６ｍｍ、長さ：２２０ｍｍ、厚み：２５μｍの微孔性ポリエチレンフィルム［旭化成社製「ハイポア」（商品名）］を用意した。
【００６２】
セパレータを２つ割の直径：３．５ｍｍの巻回芯に挟み、１周巻いた。次いで、負極の金属リチウム箔の一重長さが１０ｍｍの方を巻回芯側にして、セパレータと同時に１周巻き込んだ後、シート状正極を固定した方を巻回芯側に載置して巻回した。このとき、幅４４ｍｍ、厚さ０．０２ｍｍ、長さ９０ｍｍで、粘着層を有するポリエチレンフィルム（絶縁抵抗１００ＭΩ以上）の端を外側のセパレータ終端の上下端からはみ出す位置に、粘着層側が内側になるように貼り付けて巻回した。
【００６３】
巻回終了後は、電気絶縁性のフィルムがセパレータの上下端からはみ出して最外周全面を覆う形となった。このように構成した電気絶縁性のフィルムを巻回電極体の巻回中心側に向かって折り曲げることで、図３に示すように、巻回電極体の上面における最外周側の正極の集電体の位置する箇所から、巻回電極体側面全面を含み、巻回電極体の下面における最外周側の正極の集電体の位置する箇所までが、電気絶縁性のフィルムで覆われ、最外周に位置するセパレータが、巻回電極体の上下面において、巻回電極体の巻回中心側に向かって折り曲げられて、正極の上下面を覆った形態の巻回電極体を得た。
【００６４】
［電池組み立て］
非水電解液電池の組み立て工程を、図１を参照して説明する。Ｎｉメッキした鉄缶からなる有底円筒形の外装缶２の内底部２ａに、厚み：０．２ｍｍのポリプロピレン製の絶縁板を挿入し、その上に巻回電極体３を、正極リード体１５が上側を向く姿勢で挿入した。電極体３の負極リード体１５を外装缶２の缶底内面に抵抗溶接し、正極リード体１４は、絶縁板１０を挿入した後に、電池蓋７の端子板９の下面に抵抗溶接した。この時点で絶縁抵抗を測定し、短絡がないことを確認した。なお、電池蓋７には、Ｎｉメッキした鉄製のものを用いた。
【００６５】
電解液には、ＥＣとＰＣとＤＭＥとを１０：５：８５（体積比）で混合した混合溶媒に、ＬｉＣＦ３ＳＯ３を０．５ｍｏｌ／ｌの濃度で溶解させた非水系の溶液を用意し、これを外装缶２内に３．５ｍｌ注入した。注入は３回に分け、最終工程で減圧しつつ全量を注入した。電解液の注入後、電池蓋７を外装缶２の上方開口部に嵌合し、レーザー溶接により外装缶２の開口端部の内周部と電池蓋７の外周部とを溶接して外装缶２の開口部を封口した。
【００６６】
［後処理（予備放電、エージング）］
封口した電池を、１Ωの抵抗で３０秒間予備放電し、７０℃で６時間保管した後、１Ωの定抵抗で１分間、２次予備放電を行った。予備放電後の電池を、室温で７日間エージングして、外径：１７.０ｍｍ、総高：４５．０ｍｍの筒形非水電解液一次電池を得た。
【００６７】
実施例２
電気絶縁性のフィルムの幅を１２ｍｍとし、このフィルム２枚の端をそれぞれ外側のセパレータ終端に上下からはみ出すように貼り付け、これにより、図２に示すように、電気絶縁性フィルムが巻回電極体の最外周全面を覆わないようにした以外は実施例１と同様にして、巻回電極体側面における最外周側の正極が最外周側の負極からはみ出している部分に相当する位置の上下端のそれぞれから、巻回電極体上下面における最外周側の正極の集電体の位置する箇所までを含む部分が、電気絶縁性のフィルムで覆われており、これにより、最外周に位置するセパレータが、巻回電極体の上下面において、巻回電極体の巻回中心側に向かって折り曲げられて、正極の上下面を覆った形態の巻回電極体を作製した。そして、この巻回電極体を用いた以外は、実施例１と同様にして筒形非水電解液一次電池を作製した。
【００６８】
比較例１
電気絶縁性のフィルムを用いない以外は、実施例１と同様にして筒形非水電解液一次電池を作製した。
【００６９】
＜信頼性確認試験＞
電池作製直後の信頼性確認のため、実施例１、２および比較例１の筒形非水電解液一次電池それぞれ１０００個について、エージング後の開路電圧を測定した。このときの開路電圧が３．２V〜３．２５Vの範囲にあるものについては正常品とし、それ以外の開路電圧のものについては異常品として、異常品の個数を確認した。
【００７０】
また、電池使用中の信頼性確認のため、電池作製直後に正常品と認定された実施例１、２および比較例１の筒形非水電解液一次電池それぞれ５０個について、２０℃で５ｍＡの連続放電を行い、終止電圧２Ｖとした場合の放電容量を測定した。このときの放電容量が２５００ｍＡｈ以上のものについては正常品とし、それ以外の放電容量のものについては異常品として異常品の個数を確認した。
【００７１】
上記の信頼性確認試験の結果を表１に示す。
【００７２】
【表１】
2008192524.tif 000003
【００７３】
表１から明らかなように、実施例１、２の筒形非水電解液一次電池は、電池作製直後および電池使用中において異常品の発生が認められず、信頼性が非常に優れている。
【００７４】
これに対し、比較例１の電池は、電池作製直後において、開路電圧が３．１Ｖ以下のものが２個あり、また、放電試験中に電圧が急激に低下して容量が２５００ｍＡｈに満たないものが１個あった。これらの電池を分解したところ、電池作製直後に異常品となったものは巻回電極体の下面における最外周のセパレータが外周側に折れ曲がり、正極が露出することで外装缶と一部接触していた。電池使用中に異常品となったものは、巻回電極体の上面における最外周のセパレータが蛇腹状に押しつぶされ、放電に伴って膨張した正極が露出することで、外装缶と一部接触していた。
【図面の簡単な説明】
【００７５】
【図１】本発明の筒形非水電解液一次電池の一例を示す縦断面模式図である。
【図２】本発明の筒形非水電解液一次電池に係る巻回電極体の一例を示す断面要部拡大図である。
【図３】本発明の筒形非水電解液一次電池に係る巻回電極体の他の例を示す断面要部拡大図である。
【符号の説明】
【００７６】
１    筒形非水電解液一次電池
２    外装缶
３    巻回電極体
４    正極
５    負極
６    セパレータ
７    電池蓋
８    絶縁パッキング
９    端子体
１６    電気絶縁性のフィルム
【図１】
2008192524.tif 000004
【図２】
2008192524.tif 000005
【図３】
2008192524.tif 000006